"基材;上記基材上に存在し、光配向性重合体、上記光配向性重合体と反応することができる官能基を1つ以上有する反応性化合物及び光開始剤を含む混合物の反応物である配向膜;及び上記配向膜に存在し、液晶分子を含む液晶層を含む、液晶フィルム。基材は、アクリル基材、COP基材、セルロース基材またはポリカーボネート基材である、請求項1に記載の液晶フィルム。アクリル基材は、メタアクリル単量体を重合された形態で含むアクリル重合体を含む、請求項2に記載の液晶フィルム。アクリル重合体は、芳香族ビニル単量体、酸無水物または環状単量体を重合された形態でさらに含む、請求項3に記載の液晶フィルム。アクリル基材は、芳香族骨格とヒドロキシ基を有する芳香族樹脂;スチレン樹脂;スチレン単量体と環状単量体の共重合体よりなる群から選択された1つ以上をさらに含む、請求項3に記載の液晶フィルム。芳香族樹脂は、下記化学式3で表示される単位を含む、請求項5に記載の液晶フィルム:上記化学式3で、Xは芳香族化合物から誘導される2価残基であり、Aは、1つ以上のヒドロキシ基で置換されたアルキレン基またはアルキリデン基である。光配向性重合体は、偏光された紫外線の照射による光二量化反応を通じて液晶配向性を示す重合体である、請求項1に記載の液晶フィルム。光配向性重合体は、シンナメート残基を有するノルボルネン光反応性重合体、下記化学式16の単位を含む光反応性重合体または下記化学式17の残基を含む光反応性重合体である、請求項1に記載の液晶フィルム:上記化学式16及び17で、R12及びR13は、それぞれ独立的に水素またはアルキル基である。光反応性重合体は、数平均分子量が10,000g/mol~500,000g/molである、請求項8に記載の液晶フィルム。光配向性重合体は、下記化学式18で表示される単位を含む、請求項1に記載の液晶フィルム:上記化学式18で、nは、50~5,000の数であり、R14及びR15は、それぞれ独立的に水素、ハロゲン、アルキル基または下記化学式19で表示される残基であるが、R14及びR15のうち少なくとも1つは、下記化学式19で表示される残基である:上記化学式19で、R16は、それぞれ独立的に水素、ハロゲン、アルキル基、アルコキシ基またはアリルオキシ基を示し、rは、ベンゼン環に存在するR16の数であって、1~5の数を示す。反応性化合物の官能基がアルケニル基、エポキシ基、シアノ基、カルボキシル基、アクリロイル基またはメタクリロイル基である、請求項1に記載の液晶フィルム。反応性化合物は、光配向性重合体と反応することができる官能基を2個以上含み、分子量または重量平均分子量が200~5,000である、請求項1に記載の液晶フィルム。反応性化合物がアルキルメタアクリレート;ヒドロキシアルキルメタアクリレート;アルコキシアルキルメタアクリレート;カルボキシアルキルメタアクリレート;多官能性アクリレート;アルケニルメタアクリレート;アルコキシポリアルキレングリコールメタアクリレート;コハク酸アクリロイルオキシアルキルエステル;メタアクリロイルオキシアルキルメタアクリレート;メタアクリルアミド、メタアクリルアミド誘導体;アセトアミドアクリル酸アルキルエステル;メタアクリロイル基またはアルケニル基で置換されたトリアジン;エポキシ基で置換されたイソシアヌレート;テトラシアノアルキレンオキサイド、アルケニル基で置換されたカルボキシレート;カプロラクトンメタアクリロイルオキシアルキルエステル、マレイン酸メタアクリロイルオキシアルキルエステル、多価カルボン酸、アルケニル基で置換されたアルカンジオール、グリシジルオキシフェニル基で置換されたアルカン、アルケニル基で置換されたジオキサレン化合物またはポリメラミン-co-ホルムアルデヒドである、請求項1に記載の液晶フィルム。光開始剤は、α-ヒドロキシケトン化合物、α-アミノケトン化合物、フェニルグリオキシレート化合物またはオキシムエステル化合物である、請求項1に記載の液晶フィルム。光開始剤は、オキシムエステル化合物である、請求項1に記載の液晶フィルム。混合物は、光配向性重合体0.1重量部~20重量部;反応性化合物0.1重量部~20重量部;及び光開始剤0.01重量部~5重量部を含む、請求項1に記載の液晶フィルム。混合物は、光配向性重合体100重量部に対して10重量部~1,000重量部の反応性化合物を含む、請求項1に記載の液晶フィルム。反応物は、光配向性重合体の光二量化反応物を含み、また光配向性重合体の架橋反応物、光配向性重合体と反応性化合物の架橋反応物、反応性化合物間の架橋反応物、液晶分子と光配向性重合体の架橋反応物及び液晶分子と反応性化合物の架橋反応物よりなる群から選択された1つ以上をさらに含む、請求項1に記載の液晶フィルム。液晶層は、ネマチックまたはコレステリック液晶相を示す重合性液晶化合物を重合された形態で含む、請求項1に記載の液晶フィルム。液晶層は、シアノビフェニルアクリレート、シアノフェニルシクロヘキサンアクリレート、シアノフェニルエステルアクリレート、安息香酸フェニルエステルアクリレート及びフェニルピリミジンアクリレートよりなる群から選択される1つ以上の重合性液晶化合物を重合された形態で含む、請求項1に記載の液晶フィルム。液晶分子は、平面、垂直、チルト、スプレイまたはコレステリック配向された液晶分子である、請求項1に記載の液晶フィルム。スプレイ配向された液晶分子は、平均傾斜角が20度~70度である、請求項21に記載の液晶フィルム。基材上に光配向性重合体、上記光配向性重合体と反応することができる官能基を1つ以上有する反応性化合物及び光開始剤を含む第1混合物を塗布し、反応させて配向膜を形成する段階;及び上記配向膜に重合性液晶化合物を含む第2混合物を塗布し、上記液晶化合物を配向及び重合させて液晶分子を含む液晶層を形成する段階を備える液晶フィルムの製造方法。基材上に光配向性重合体、上記光配向性重合体と反応することができる官能基を1つ以上有する反応性化合物及び光開始剤を含む第1混合物を塗布し、反応させて配向膜を形成する段階;及び上記配向膜に重合性液晶化合物を含む第2混合物を塗布し、上記液晶化合物を配向及び重合させて液晶分子を含む液晶層を形成する段階を含み、上記第1混合物内で反応性化合物の比率を上記光配向性重合体100重量部に対して10重量部~1,000重量部の範囲で変化させる段階を含む液晶分子の平均傾斜角調節方法。反応性化合物の比率を光配向性重合体100重量部に対して25重量部~400重量部の範囲内で変化させて液晶分子の平均傾斜角を調節する、請求項24に記載の方法。請求項1に記載の液晶フィルムを含む液晶ディスプレイ装置。液晶フィルムは、光学補償基材である、請求項26に記載の液晶ディスプレイ装置。TNモードの液晶パネルを含む、請求項26に記載の液晶ディスプレイ装置。偏光子;及び上記偏光子の一面または両面に形成された請求項1に記載の液晶フィルムを備える偏光板。本発明の目的は、液晶フィルム、その製造方法、液晶フィルムの平均傾斜角調節方法、偏光板及び液晶表示装置を提供することにある。上記目的を達成するために、本発明の一態様は、基材と;上記基材上に存在し、光配向性重合体、上記光配向性重合体と反応することができる官能基を1つ以上有する反応性化合物及び光開始剤を含む混合物の反応物である配向膜と;上記配向膜に存在し、液晶分子を含む液晶層と;を備える液晶フィルムを提供する。本発明の他の態様は、基材上に光配向性重合体、上記光配向性重合体と反応することができる官能基を1つ以上有する反応性化合物及び光開始剤を含む第1混合物を塗布し、反応させて配向膜を形成する段階と;上記配向膜に重合性液晶化合物を含む第2混合物を塗布し、上記液晶化合物を配向及び重合させて液晶分子を含む液晶層を形成する段階と;を備える液晶フィルムの製造方法を提供する。本発明のさらに他の態様は、基材上に光配向性重合体、上記光配向性重合体と反応することができる官能基を1つ以上有する反応性化合物及び光開始剤を含む第1混合物を塗布し、反応させて配向膜を形成する段階と;上記配向膜に重合性液晶化合物を含む第2混合物を塗布し、上記液晶化合物を配向及び重合させて液晶分子を含む液晶層を形成する段階とを備え、上記第1混合物内で反応性化合物の比率を上記光配向性重合体100重量部に対して10重量部~1,000重量部の範囲で変化させる段階;を備える液晶分子の平均傾斜角調節方法を提供する。本発明のさらに他の態様は、上記液晶フィルムを備える液晶ディスプレイ装置を提供する。本発明のさらに他の態様は、偏光子と;上記偏光子の一面または両面に形成された上記液晶フィルムと;を備える偏光板を提供する。本発明では、耐久性及び光学物性などの物性に優れていて、多様な用途で効果的に使用されることができる液晶フィルムを提供することができる。また、本発明では、上記液晶フィルムの物性を目的する用途によって自由に調節することができる。本発明は、基材と;上記基材上に存在し、光配向性重合体、上記光配向性重合体と反応することができる官能基を1つ以上有する反応性化合物及び光開始剤を含む混合物の反応物である配向膜と;上記配向膜に存在し、液晶分子を含む液晶層と;を備える液晶フィルムに関する。以下、上記液晶フィルムを詳しく説明する。上記液晶フィルムにおいて基材としては、液晶フィルムの製造に通常的に使用される基材を使用することができる。例えば、液晶フィルムの製造時に使用されるプラスチック基材として、アクリル基材、COPcycloolefinpolymer基材、TACtriacetylcellulose基材のようなセルロース基材またはポリカーボネート基材を使用することができる。1つの例示で、上記基材としては、アクリル基材を使用することができる。上記アクリル基材としては、例えば、メタアクリル単量体を重合された形態で含むアクリル重合体を含む基材を使用することができる。上記基材は、例えば、フィルムまたはシート形状であることができる。本明細書において、基材が所定成分を含むということは、上記所定成分を含む原料を押出またはキャスティングなどの通常的なフィルムまたはシート形成方式に適用して製造された基材を意味する。本明細書において、用語メタアクリル単量体には、例えば、エステル基に属するカーボニル基と共役炭素conjugatedcarbonsとの間に二重結合が存在する化合物が含まれることができ、上記化合物は、置換または置換されない状態であることができ、置換された状態の場合、置換基の種類は、特に制限されない。置換基の例としては、ハロゲン、ヒドロキシ基、エポキシ基、アクリロイル基、メタクリロイル基、イソシアネート基、チオール基、アルコキシ基または1価炭化水素基などが含まれることができる。上記メタアクリル単量体には、アクリレート化合物及びその誘導体が含まれ、例えば、アルキルアクリレート、アルキルメタクリレートまたはアルキルブタクリレートなどが含まれることができる。1つの例示で、上記メタアクリル単量体は、下記化学式1で表示される化合物であることができる。上記化学式1で、R1、R2及びR3は、それぞれ独立的にヒドロキシ基、エポキシ基、イソシアネート基、アルコキシ基または1価炭化水素基を示し、R4は、水素原子またはアルキル基を示す。本明細書で、用語アルコキシ基には、特に他の規定がない限り、炭素数1~12、好ましくは1~8、より好ましくは1~4の直鎖状、分岐状または環状のアルコキシ基が含まれ、メトキシ基、エトキシ基、プロポキシ基、イソプロポキシ基、ブトキシ基、イソブトキシ基またはtert-ブトキシ基などが例示されることができる。また、本明細書で、用語1価炭化水素基は、炭素と水素よりなる化合物、または上記化合物の水素のうち少なくとも1つが任意の置換基により置換されている化合物から誘導される1価残基を総称する表現であり、特に他の規定がない限り、アルキル基、アルケニル基、アルキニル基またはアリール基などが含まれることができる。本明細書で、用語アルキル基には、特に他の規定がない限り、炭素数1~12、好ましくは1~8、より好ましくは1~4の直鎖状、分岐状または環状のアルキル基などが含まれることができ、メチル基、エチル基、プロピル基、イソプロピル基、ブチル基、イソブチル基、tert-ブチル基、ペンチル基、ネオペンチル基、シクロヘキシル基、ヘキシル基、オクチル基、ノニル基またはデシル基などが例示されることができる。また、本明細書で、用語アルケニル基には、特に他の規定がない限り、炭素数2~12、好ましくは2~8、より好ましくは2~4の直鎖状、分岐状または環状のアルケニル基が含まれることができ、ビニル基、アリル基、プロフェニル基、イソプロフェニル基、ブテニル基、ヘキセニル基、シクロヘキセニル基またはオクテニル基などが例示されることができる。また、本明細書で、用語アルキニル基には、特に他の規定がない限り、炭素数2~12、好ましくは2~8、より好ましくは2~4の直鎖状、分岐状または環状のアルキニル基が含まれることができ、エチニル基、プロピニル基またはブチニル基などが例示されることができる。また、本明細書で、用語アリール基は、特に他の規定がない限り、いわゆるアルアルキル基aralkylgroupまたはアリールアルキル基などを含む概念であり、ベンゼン環を有するか、2個以上のベンゼン環が縮合された構造を含む化合物またはその誘導体から由来する1価残基を意味することができる。上記アリール基には、例えば、炭素数6~22、好ましくは炭素数6~16のアリール基が含まれることができ、フェニル基、フェニルエチル基、フェニルプロピル基、ベンジル基、トリル基、クシリル基xylylgroupまたはナフチル基などが例示されることができる。前述した各置換基は、任意的に1つ以上の置換基により置換されることができ、この場合、置換基の種類には、ハロゲン、ヒドロキシ基、エポキシ基、アクリロイル基、メタクリロイル基、イソシアネート基、チオール基、アルコキシ基または1価炭化水素基などが含まれることができる。化学式1で、R1、R2及びR3のうち少なくとも1つは、エポキシ基であることができ、好ましくはそれぞれ独立的に水素、エポキシ基またはアルキル基、より好ましくは水素または炭素数1~12のアルキル基であることができる。また、化学式1で、R4は、好ましくは水素または炭素数1~6のアルキル基、好ましくは水素または炭素数1~4のアルキル基であることができる。化学式1の化合物としては、メチルアクリレート、エチルアクリレート、メチルメタクリレート、エチルメタクリレート、メチルエタクリレートまたはエチルエタクリレートなどが例示されることができ、好ましくはメチルメタクリレートMMAが使用されることができるが、これらに制限されるものではない。1つの例示で、上記アクリル重合体は、芳香族ビニル単量体を重合された形態でさらに含むことができる。上記で、芳香族ビニル単量体としては、芳香族残基とビニル官能基を有する単量体またはその単量体の芳香族残基及び/またはビニル官能基がアルキル基、好ましくは炭素数1~5のアルキル基またはハロゲン基のような置換基で置換されている構造の単量体を使用することができる。芳香族ビニル単量体としては、スチレン単量体が例示されることができる。本明細書で、スチレン単量体は、スチレンまたはその誘導体が含まれ、例えば、スチレン、α-メチルスチレン、p-メチルスチレンまたはビニルトルエンなどが例示されることができる。1つの例示で、アクリル重合体は、酸無水物を重合された形態でさらに含むことができる。酸無水物としては、例えば、カルボン酸無水物が使用されることができ、1価または2価以上の多価カルボン酸無水物をも使用することができる。1つの例示で、上記酸無水物は、マレイン酸無水物またはその誘導体であることができ、例えば、下記化学式2の化合物を使用することができる。上記化学式2で、R5及びR6は、それぞれ独立的に水素またはアルキル基を示す。1つの例示で、上記アクリル重合体は、環状単量体を重合された形態でさらに含むことができる。本明細書で、用語環状単量体は、特に他の規定がない限り、分子構造内に環構造及び共重合性官能基を含む単量体を意味する。環状単量体としては、例えば、無水マレイン酸、マレイミド、グルタル酸無水物、グルタルイミド、ラクトン及びラクタムや上記の誘導体が使用されることができる。1つの例示で、上記環状単量体としては、マレイミド単量体、例えば、N-シクロヘキシルマレイミド、N-フェニルマレイミド、N-メチルマレイミド、N-ブチルマレイミドまたは上記の誘導体が使用されることができ、好ましくはN-シクロヘキシルマレイミドまたはその誘導体が使用されることができるが、これに制限されるものではない。アクリル重合体としては、上記のうち、例えば、メタアクリル単量体の単独重合体または共重合体;メタアクリル単量体と芳香族ビニル単量体の共重合体;メタアクリル単量体、芳香族ビニル単量体及び酸無水物の共重合体;またはメタアクリル単量体と環状単量体の共重合体を使用することができる。上記重合体内で各単量体の比率は特に制限されず、目的する用途によって調節されることができる。但し、重合体内に環状単量体が含まれる場合には、重合体内の環状単量体の比率は、約1重量~50重量に調節することが基材のヘイズhazeを低減するのに有利である。1つの例示で、上記アクリル基材は、芳香族骨格及びヒドロキシ基を有する芳香族樹脂;スチレン樹脂;及びスチレン単量体と環状単量体の共重合体よりなる群から選択された1つ以上の成分をさらに含むことができる。芳香族樹脂としては、重合体骨格内に芳香族構造を含み、且つヒドロキシ基を有するものであって、数平均分子量Mn;NumberAverageMolecularWeightは、1,500~2,000,000g/molの樹脂を使用することができる。1つの例示で、上記芳香族樹脂としては、フェノキシ樹脂を使用することができ、上記で、フェノキシ樹脂には、ベンゼン環に少なくとも1つの酸素ラジカルが結合された構造の樹脂が含まれる。1つの例示で、上記芳香族樹脂は、下記化学式3で表示される単位を含む樹脂であることができる。上記化学式3で、Xは、芳香族化合物から誘導される2価残基であり、Aは、1つ以上のヒドロキシ基で置換されたアルキレン基またはアルキリデン基である。上記で、用語芳香族化合物から誘導される2価残基は、1つ以上のベンゼン環を含むか、2個以上のベンゼン環が縮合された構造を含む化合物またはその誘導体から由来する2価残基を意味することができ、例えば、炭素数6~22、好ましくは炭素数6~16の芳香族化合物から誘導された2価残基が含まれることができる。1つの例示で、上記2価残基は、下記化学式4~化学式6のうちいずれか1つで表示される化合物から誘導される2価残基であることができる。上記化学式4で、Mは、直接結合、アルキレンまたはアルキリデンであり、R7及びR8は、それぞれ独立的に水素、アルキル基またはアルケニル基であり、n及びmは、ベンゼンに置換されている、上記R7及びR8の数であって、それぞれ独立的に1~5の数である。上記化学式5で、R9は、それぞれ独立的に水素、アルキル基またはアルケニル基であり、pは、ベンゼンに置換されたR9の数であって、1~6の数である。上記化学式6で、T及びQは、それぞれ独立的に直接結合、アルキレンまたはアルキリデンであり、R10及びR11は、それぞれ独立的に水素、アルキル基またはアルケニル基であり、q及びrは、ベンゼンに置換された上記R10及びR11の数を意味し、それぞれ独立的に1~5の数である。上記化学式5~6で、用語直接結合は、M、TまたはQで表示された部分に別途の原子が存在せず、2つのベンゼン環が直接連結されている場合を意味する。また、本明細書で、用語アルキレン基またはアルキリデン基は、特に他の規定がない限り、炭素数1~20、炭素数1~16、炭素数1~12、炭素数1~8または炭素数1~4の直鎖状、分岐鎖状または環状アルキレン基またはアルキリデン基を意味することができる。上記化学式5~6で、アルキレン基は、例えば、炭素数1~6の直鎖または分岐鎖のアルキレン基を意味することができ、アルキリデン基は、例えば炭素数3~20のシクロアルキリデン基を意味することができる。化学式4~化学式6のうちいずれか1つで表示される芳香族化合物としては、例えば、下記化学式7~14で表示される化合物のうちいずれか1つが例示されることができるが、これに制限されるものではない。1つの例示で、上記化学式3の単位は、下記化学式15で表示される単位であることができる。芳香族樹脂は、上記化学式3で表示される単位を1種以上含むことができ、具体的には、上記単位を5~10,000個、好ましくは5~7,000個、さらに好ましくは5~5,000個含むことができ、化学式3で表示される2種以上の単位が含まれる場合、これらは、ランダム、交代またはブロックの形態で含まれることができる。また、化学式3の単位を含む芳香族樹脂の末端は、ヒドロキシ基であることができる。アクリル基材が上記芳香族樹脂をさらに含む場合、上記基材は、上記アクリル重合体40重量部~99重量部及び芳香族樹脂1重量部~60重量部を含むことができ、好ましくは、上記アクリル重合体70重量部~98重量部及び芳香族樹脂2重量部~30重量部を含むことができる。本明細書で、特に他の規定がない限り、単位重量部は、各成分間の重量の比率を意味する。また、上記スチレン樹脂は、前述のスチレン単量体の単独または共重合体であり、上記スチレン単量体と環状単量体の共重合体は、前述のスチレン単量体と環状単量体の共重合体であることができる。上記スチレン単量体と環状単量体の共重合体において、環状単量体の比率は、例えば、約1重量~99重量、好ましくは約1重量~70重量、さらに好ましくは約5重量~60重量であることができる。アクリル基材がアクリル重合体に上記芳香族樹脂及び上記スチレン樹脂またはスチレン単量体と環状単量体の共重合体をさらに含む場合、上記アクリル基材は、上記アクリル重合体50重量部~99重量部、芳香族樹脂0.5重量部~40重量部及び上記スチレン樹脂またはスチレン単量体と環状単量体の共重合体0.5重量部~30重量部を含むことができ、好ましくは上記アクリル重合体75重量部~98重量部、芳香族樹脂1重量部~30重量部及び上記スチレン樹脂またはスチレン単量体と環状単量体の共重合体1重量部~20重量部を含むことができる。アクリル基材は、以上の成分を目的によって適切に配合した原料を押出やキャスティングなどのような工程に適用して製造することができる。液晶フィルムにおいて、上記基材上に存在する配向膜は、光配向性重合体、反応性化合物及び光開始剤を含む混合物の反応物であり、例えば、上記混合物に光、好ましくは偏光された紫外線を照射して反応させた配向膜であることができる。光配向性重合体は、例えば、光照射による光異性化反応、光分解反応または光二量化反応により配向され、液晶配向性を示す化合物を意味することができ、好ましくは、偏光された紫外線の照射による光二量化反応を通じて液晶配向性を示す重合体であることができる。本明細書で、用語液晶配向性は、配向膜または光配向性重合体または上記重合体の反応物が隣接する液晶分子、液晶化合物またはその前駆体を所定方向に配向させることができる性質を意味する。上記光配向性重合体は、この分野に多様に公知されていて、このような重合体は、いずれも上記液晶フィルムに使用されることができる。1つの例示で、光配向性重合体は、シンナメート残基cinnamatemoietyを有するノルボルネン光反応性重合体、下記化学式16の単位を含む光反応性重合体または下記化学式17の単位を含む光反応性重合体であることができる。上記化学式16及び17で、R12及びR13は、それぞれ独立的に水素またはアルキル基である。上記光反応性重合体は、例えば、数平均分子量が約10,000g/mol~500,000g/molであることができる。また、上記化学式16または17で表示される単位または残基は、1つ以上の置換基により置換されたものであることができ、上記で、置換基の例としては、ハロゲン、ヒドロキシ基、エポキシ基、アクリロイル基、メタクリロイル基、イソシアネート基、チオール基、アルコキシ基または1価炭化水素基などが含まれることができる。1つの例示で、光配向性重合体としては、シンナメート残基を含むノルボルネン光反応性重合体を使用することができ、上記光反応性重合体は、例えば、下記化学式18で表示される単位を含むことができる。上記化学式18で、nは、50~5,000の数であり、R14及びR15は、それぞれ独立的に水素、ハロゲン、アルキル基または下記化学式19で表示される残基だが、R14及びR15のうち少なくとも1つは、下記化学式19で表示される残基である。上記化学式19で、R16は、それぞれ独立的に水素、ハロゲン、アルキル基、アルコキシ基またはアリルオキシ基を示し、rは、ベンゼン環に存在するR16の数であって、1~5の数を示す。上記化学式19で、符号は、その部位が化学式18の構造に連結されているものを意味することができる。上記化学式18で、nは、好ましくは50~3,000、より好ましくは50~1,500の数であることができる。また、化学式18で、R14及びR15は、好ましくはそれぞれ独立的に水素、アルキル基及び上記化学式19で表示される残基であるが、少なくとも1つは、上記化学式19で表示される残基であることができ、より好ましくは、水素、炭素数1~6のアルキル基または上記化学式19で表示される残基であるが、少なくとも1つは、上記化学式19で表示される残基であることができる。また、上記化学式19で、R16は、好ましくは、水素、ハロゲン、アリルオキシまたはアルコキシ基であることができ、好ましくは、水素、塩素、ブロム、アリルオキシ、炭素数1~6のアルコキシであることができ、好ましくは、水素または炭素数1~6のアルコキシであることができる。上記化学式18の単位を含む光反応性重合体としては、ポリノルボルネンシンナメート、ポリノルボルネンアルコキシシンナメート上記で、アルコキシ基は、炭素数1~20のアルコキシであることができる、ポリノルボルネンアリロイルオキシシンナメート、ポリノルボルネンフッ素化シンナメート、ポリノルボルネン塩素化シンナメート及びポリノルボルネンジシンナメートなどが例示されることができるが、これに制限されるものではない。1つの例示で、上記化学式18の単位を含む光反応性重合体は、下記化学式20~化学式25で表示される単位のうち1つ以上を含むことができるが、これに制限されるものではない。上記化学式20~化学式25で、nは、化学式18で定義した通りである。上記混合物に含まれる反応性化合物は、上記光配向性重合体と反応することができる官能基を1つ以上有する化合物であり、上記反応性化合物は、上記官能基を好ましくは2個以上、より好ましくは2個~10個、さらに好ましくは4個~10個、より好ましくは4個~8個含むことができる。好ましくは、上記官能基は、上記液晶層の液晶分子またはその液晶分子を形成するための前駆体と反応性を有することができる。上記反応性化合物は、例えば、配向膜を形成するために混合物に光を照射するか、または液晶層を形成するために光を照射する過程で、混合物内の光配向性重合体が液晶配向性を示すために行う反応、例えば、光二量化反応とは別途の追加的な反応を誘導することができる。また、上記反応性化合物と光配向性重合体の混合物内での重量の比率を調節すれば、液晶層の液晶分子の平均傾斜角averagetiltangleを制御することができる。追加的な反応には、光配向性重合体間の架橋反応、光配向性重合体と反応性化合物または液晶分子と反応性化合物間の架橋反応及び光配向性重合体と液晶分子間の架橋反応などが含まれることができる。上記で、光配向性重合体及び/または液晶分子と反応することができる官能基としては、例えば、自由ラジカル反応によって光配向性重合体及び/または液晶分子と架橋されることができるものであって、エチレン性不飽和二重結合を含む官能基が例示されることができる。具体的な上記官能基の例としては、アルケニル基、エポキシ基、シアノ基、カルボキシル基、アクリロイル基またはメタクリロイル基などの一種または二種以上が含まれることができ、好ましくは、ビニル基、アリル基、アクリロイル基またはメタクリロイル基、さらに好ましくはアクリロイル基またはメタクリロイル基であることができるが、これに制限されるものではない。1つの例示で、上記反応性化合物は、上記官能基を1つ以上、好ましくは2個以上、より好ましくは2個~10個、さらに好ましくは4個~10個、より好ましくは4個~8個含み、分子量または重量平均分子量が200~5,000、好ましくは200~1,000の化合物であることができる。このような官能基の数と分子量または重量平均分子量の範囲で、上記化合物は、光配向性重合体の液晶配向性を維持しながらも上記追加的な反応を適切に維持し、液晶フィルムの耐久性を改善することができる。また、上記のような官能基の数と分子量または重量平均分子量の範囲で、上記化合物は、光配向性重合体の液晶配向性を維持しながらも液晶層内の液晶分子の平均傾斜角を効果的に調節することができる。反応性化合物としては、メチルメタアクリレート、エチルメタアクリレート、N、N-ジメチルアミノエチルメタアクリレートまたは2-2-オキソ-イミダゾリジニルエチルメタアクリレートなどのようなアルキルメタアクリレート;ヒドロキシエチルメタアクリレートまたはヒドロキシプロピルメタアクリレートなどのようなヒドロキシアルキルメタアクリレート;メトキシエチルメタアクリレートなどのようなアルコキシアルキルメタアクリレート;カルボキシエチルメタアクリレートなどのようなカルボキシアルキルメタアクリレート;トリメチロールプロパントリメタアクリレート、ペンタエリスリトールpentaerythritolトリメタアクリレート、ペンタエリスリトールテトラメタアクリレート、ジペンタエリスリトールペンタメタアクリレート、ジペンタエリスリトールヘキサメタアクリレート、トリグリセロールジメタアクリレート、トリプロピレングリコールジメタアクリレート、テトラエチレングリコールジメタアクリレート、ペンタエリスリトールジメタアクリレート、1、6-ヘキサンジオールジメタアクリレート、グリセロールジメタアクリレート、トリス[2-アクリロイルオキシエチル]イソシアヌレート、ウレタンアクリレート、グリセロール1、3-ジグリセロレートジメタアクリレートまたはトリプロピレングリコールグリセロレートジアクリレートなどのような多官能性アクリレート;ビニルメタアクリレートまたはアリルメタアクリレートなどのようなアルケニルメタアクリレート;ブトキシトリエチレングリコールメタアクリレートなどのようなアルコキシポリアルキレングリコールメタアクリレート;モノ-2-アクリロイルオキシエチルスクシネートなどのようなコハク酸アクリロイルオキシアルキルエステル;3-アクリロイルオキシ-2-ヒドロキシプロピルメタアクリレートなどのようなメタアクリロイルオキシアルキルメタアクリレート;メタアクリルアミド、ジアセトンメタアクリルアミド、N-[トリスヒドロキシメチルメチル]アクリルアミド、N、N-1、2-ジヒドロキシエチレンビスアクリルアミド、N、N-1、2-ジヒドロキシエチレンビスアクリルアミドまたはN、N-メチレンビスアクリルアミドなどのようなメタアクリルアミドまたはその誘導体;メチル2-アセトアミドアクリレートなどのようなアセトアミドアクリル酸アルキルエステル;1、3、5-トリアクリロイルヘキサヒドロ-1、3、5-トリアジンまたは2、4、6-トリアリルオキシ-1、3、5-トリアジンなどのようなメタアクリロイル基またはアルケニル基で置換されたトリアジン;トリス2、3-エポキシプロピルイソシアヌレートなどのようなエポキシ基で置換されたイソシアヌレート;テトラシアノエチレンオキサイドなどのようなテトラシアノアルキレンオキサイド、トリアリルベンゼントリカルボキシレートなどのようなアルケニル基で置換されたカルボキシレート;カプロラクトン2-メタアクリロイルオキシエチルエステルなどのようなカプロラクトンメタアクリロイルオキシアルキルエステル、モノ-2-メタアクリロイルオキシエチルマレートなどのようなマレイン酸メタアクリロイルオキシアルキルエステル、1、2、3-トリアゾール-4、5-ジカルボン酸などのような多価カルボン酸、3-アリルオキシ-1、2-プロパンジオールなどのようなアルケニル基で置換されたアルカンジオール、ビス[4-グリシジルオキシフェニル]メタンなどのようなグリシジルオキシフェニル基で置換されたアルカン、2-ビニル-1、3-ジオキサレン2-vinyl-1、3-dioxalaneなどのようなアルケニル基で置換されたジオキサレン化合物またはポリメラミン-co-ホルムアルデヒドなどが例示されることができるが、これに制限されるものではない。本明細書で、用語メタアクリルは、アクリルまたはメタクリルを意味する。上記例示された反応性化合物は、任意に1つ以上の置換基で置換されてもよく、この場合、置換基としては、ハロゲン、ヒドロキシ基、エポキシ基、アクリロイル基、メタクリロイル基、イソシアネート基、チオール基、アルコキシ基または1価炭化水素基などが例示されることができる。1つの例示で、上記反応性化合物としては、多官能性アクリレートを使用することが好ましく、より好ましくは、ペンタエリスリトールトリアクリレート、ジペンタエリスリトールヘキサアクリレート、トリス[2-アクリロイルオキシエチル]イソシアヌレートまたはウレタンアクリレートなどのような多官能性アクリレートを使用することができるが、これに制限されるものではない。上記で、ウレタンアクリレートの例としては、Cytec社で、EB1290、UP135、UP111またはUP128などの商品名として流通している化合物が例示されることができるが、これに制限されるものではない。光開始剤としては、例えば、光の照射により自由ラジカル反応を誘導することができるものなら特別な制限なしに使用することができる。このような光開始剤としては、α-ヒドロキシケトン化合物、α-アミノケトン化合物、フェニルグリオキシレート化合物またはオキシムエステル化合物などが例示されることができ、好ましくは、オキシムエステル化合物が使用されることができる。オキシムエステル化合物は、弱い強さの光、例えば、弱い強さの紫外線UVの照射に優れた感応度を示し、硬化curing効率に優れている。したがって、上記化合物は、配向膜が多様な有機溶媒に対して優れた抵抗性を有し、基材と液晶層との間で浸食を防止し、層間結合力を増進させ、安定的な液晶の配向を誘導することができる。また、上記光開始剤は、後述するように、多様な成分の架橋反応を誘導し、フィルムの耐久性を向上させることもできる。上記配向膜を形成する混合物は、光配向性重合体0.1重量部~20重量部、好ましくは0.1重量部~10重量部;上記反応性化合物0.1重量部~20重量部、好ましくは0.1重量部~15重量部、より好ましくは0.1重量部~5重量部;及び上記光開始剤0.01重量部~5重量部、好ましくは0.01重量部~2重量部を含むことができる。上記光配向性重合体の比率で、適切な配向膜の厚さで良好な配向膜を得ることができ、上記反応性化合物及び光開始剤の比率で配向膜の配向性を維持しながら適切な架橋反応を誘導することができる。特に上記混合物には、上記光配向性重合体100重量部に対して10重量部~1,000重量部、好ましくは25重量部~400重量部の上記反応性化合物が含まれることが好ましい。このような比率で、基材または液晶層と接着力及び配向膜の配向性を優秀に維持することができる。特に、後述するように、上記範囲内で、反応性化合物の比率を調節することによって、上記液晶層の液晶分子の平均傾斜角の制御が可能であるが、例えば、上記反応性化合物の重量の比率を上記光配向性重合体100重量部に対して25重量部~400重量部の比率で調節する場合、上記液晶フィルムは、TN方式の液晶パネルを含む液晶ディスプレイ装置の補償フィルムとして適合な効果を示すことができる。また、上記混合物は、前述した成分以外にも、必要に応じてこの分野における公知された任意の添加剤を適切にさらに含むことができる。1つの例示で、上記混合物の反応物は、上記光配向性重合体の光二量化反応物を含み、追加に光配向性重合体の架橋反応物、光配向性重合体と反応性化合物の架橋反応物、反応性化合物間の架橋反応物、液晶分子と光配向性重合体の架橋反応物及び液晶分子と反応性化合物の架橋反応物よりなる群から選択された1つ以上を含むことができる。上記で、光配向性重合体の架橋反応物には、光配向性重合体が直接架橋された反応物はもちろん、光配向性重合体が反応性化合物により架橋された反応物が含まれ、また、液晶分子と光配向性重合体の架橋反応物には、光配向性重合体と液晶分子が直接架橋された反応物はもちろん、光配向性重合体と液晶分子が上記反応性化合物を媒介に架橋された反応物が含まれる。上記のような形態の反応物を含むことによって、液晶フィルムが優れた耐久性を示すことができる。上記のような反応物は、配向膜を形成する混合物内に反応性化合物と光開始剤を配合することによって形成することができる。理論によって制限されるものではないが、例えば、光配向性重合体として、光二量化反応をする重合体、例えばシンナメート残基を含む重合体が使用される場合、偏光された紫外線の照射によって、重合体が上記紫外線の偏光方向に対して垂直方向に整列する特性を示す。ところが、通常、上記重合体のうち一部は、上記光二量化反応によって上記のような形態で配向されるが、これらのうち一部は、未反応または未配向状態で存在するようになる。上記液晶フィルムでは、上記のような未反応または未配向状態の重合体を活用して基材と配向膜及び配向膜と液晶層間の接着力を増進させ、耐久性を確保する方法として、上記反応性化合物及び光開始剤が使用されることができる。すなわち、反応性化合物及び光開始剤が投入されれば、上記未反応または未配向状態の重合体の反応性残基、例えば、シンナメート残基相互間の架橋反応及び/またはシンナメート残基と上記反応性化合物の官能基間の架橋反応が誘導され、また、隣接して形成される液晶層の液晶分子と上記シンナメート残基または反応性化合物の官能基の架橋反応が誘導されることができる。上記液晶フィルムで、上記配向膜上に形成される液晶層の種類は特に制限されない。1つの例示で、上記液晶層は、重合性液晶化合物を重合された形態で含むことができる。上記重合性液晶化合物は、例えば、光の照射により液晶ポリマーを形成し、ネマチックまたはコレステリック液晶相を示す化合物であることができる。1つの例示で、上記重合性液晶化合物として、光の照射により重合可能な官能基、例えば、アクリレート基を有する化合物であることができ、具体的には、シアノビフェニルアクリレート、シアノフェニルシクロヘキサンアクリレート、シアノフェニルエステルアクリレート、安息香酸フェニルエステルアクリレートまたはフェニルピリミジンアクリレートなどの一種または二種以上の混合が使用されることができる。上記のような化合物は、室温または高温でネマチックまたはコレステリック液晶相を示す低分子液晶である。1つの例示で、上記液晶層に含まれている液晶分子は、平面planar、垂直homeotropic、チルトtilted、スプレイsplayまたはコレステリックcholesteric配向された液晶分子であることができる。1つの例示で、上記液晶分子がスプレイ配向された液晶分子の場合、上記の平均傾斜角は、20度~70度であることずできる。本明細書で、液晶分子の傾斜角は、配向された液晶分子のうち1つが基材の面と成す角を意味し、平均傾斜角は、全体液晶分子の傾斜角または全体液晶分子の配列を平均値に換算した場合の角度を意味することができる。後述するように、上記傾斜角は、配向膜を形成する混合物内で反応性化合物の光配向性重合体に対する比率を調節することによって調節することができる。また、上記平均傾斜角は、位相差を測定することができる機器であるAxometrics社のAxoscanを利用して製造社のマニュアルによって角度別位相差値を測定した後、測定された位相差値から計算して求めることができる。上記液晶フィルムは、例えば、ディスプレイ装置用位相差フィルムまたは視野角補償フィルムや、偏光子の保護フィルムなどに使用されることができる。1つの例示で、上記液晶フィルムがTN方式の液晶パネルを有する液晶ディスプレイ装置で補償フィルムに使用される場合、上記液晶フィルムまたは液晶層は、光学異方性を有するものとして、面方向位相差Rinが20nm~200nm、好ましくは20nm~180nm、より好ましくは30nm~150nmであることができる。本明細書で、面方向位相差は、下記数学式1で計算される数値を意味する。[数学式1]Rin=X-Y×D上記数学式1で、Xは、上記液晶フィルムまたは液晶層の面内遅相軸slowaxis方向の屈折率であって、550nm波長の光に対する屈折率であり、Yは、上記液晶フィルムまたは液晶層の面内進相軸fastaxis方向の屈折率であって、550nm波長の光に対する屈折率であり、Dは、上記液晶フィルムまたは液晶層の厚さである。また、本発明は、基材上に光配向性重合体、上記光配向性重合体と反応することができる官能基を1つ以上有する反応性化合物及び光開始剤を含む第1混合物を塗布し、反応させて配向膜を形成する段階と;上記配向膜に重合性液晶化合物を含む第2混合物を塗布し、上記液晶化合物を配向及び重合させて、液晶分子を含む液晶層を形成する段階と;を備える液晶フィルムの製造方法に関する。また、本発明は、基材上に光配向性重合体、上記光配向性重合体と反応することができる官能基を1つ以上有する反応性化合物及び光開始剤を含む第1混合物を塗布し、反応させて配向膜を形成する段階と;上記配向膜に重合性液晶化合物を含む第2混合物を塗布し、上記液晶化合物を配向及び重合させて、液晶分子を含む液晶層を形成する段階と;を備え、上記第1混合物内で反応性化合物の比率を上記光配向性重合体100重量部に対して10重量部~1,000重量部の範囲で変化させる段階を備える液晶分子の平均傾斜角調節方法に関する。上記で、配向膜の形成のために基材上に塗布される第1混合物は、前述の光配向性重合体、反応性化合物及び光開始剤を適切な溶媒内で均一に混合して製造することができる。溶媒としては、例えば、通常的な有機溶媒を使用することができ、このような溶媒としては、エーテル溶媒、芳香族溶媒、ハロゲン溶媒、オレフイン溶媒またはケトン溶媒などの1種または2種以上が例示されることができ、具体的には、シクロペンタノン、シクロヘキサノン、クロロベンゼン、N-メチルピロリドン、トルエン、キシレン、メシチレン、シメン、ジメチルスルホキシド、ジメチルホルムアミド、クロロホルム、ガムマブチロラクトンまたはテトラヒドロフランなどが例示されることができる。上記第1混合物を基材上に塗布する方法としては、通常的な方式、例えば、バーコーティング、コンマコーティング、スピンコーティングなどが使用されることができる。上記混合物は、例えば、800Å~5,000Åの厚さで塗布されることができる。上記塗布に引き続いて、塗布された混合物を適切な条件で乾燥させた後、光を照射し、配向膜を形成することができる。1つの例示で、上記乾燥は、塗布された第1混合物を約25°C~150°C程度の温度で約30秒またはそれ以上程度維持して行うことができる。乾燥温度が25°C以上なら、塗布層の残存溶媒などが充分に乾燥し、むらなどが防止され、配向性能が適切に維持することができる。また、乾燥温度が150°C以下なら、基材が変形されることを防止することができる。乾燥工程に引き続いて、光の照射、例えば、直線偏光された紫外線を照射し、配向膜を形成することができる。上記光は、例えば、0.5秒以上照射されることができる。上記光の照射により、光配向性重合体が光二量化反応によって配向され、また前述の多様な架橋反応が誘導されることができる。上記で、直線偏光された紫外線の照射は、例えば、ワイヤグリッド偏光板などを使用して行われることができる。この過程で、紫外線の偏光方向を調節し、配向膜の配向方向を調節することができ、引き続いて塗布される重合性液晶化合物の光軸も目的によって調節することができる。上記配向膜に重合性液晶化合物を含む第2混合物を塗布し、上記液晶化合物を配向及び重合させて、液晶層を形成することができる。第2混合物は、例えば、重合性液晶化合物を適切な溶媒に溶解させて製造することができる。具体的に、第2混合物は、重合性液晶化合物と光開始剤を溶媒に溶解させて製造することができる。第2混合物内で重合性液晶化合物は、全体第2混合物100重量部に対して5重量部~70重量部で含まれることができ、5重量部~50重量部で含まれることがさらに好ましい。重合性液晶化合物の比率が5重量部以上なら、むらの発生を防止することができ、70重量部以下で、重合性液晶化合物の析出を防止することができる。第2混合物に含まれる光開始剤の含量は、全体第2混合物のうち重合性液晶化合物100重量部に対して3重量部~10重量部であることができる。光開始剤の重量の比率が3重量部以上なら、光の照射時に十分な硬化を誘導することができ、10重量部以下なら、液晶分子の配向を適切に誘導することができる。第2混合物には、上記成分以外にも、液晶分子の配向を妨害しない範囲で、キラル剤、界面活性剤、重合性モノマー及びポリマーなどが追加に配合されることができる。第2混合物の製造時には、例えば、クロロホルム、テトラクロロエタン、トリクロロエチレン、テトラクロロエチレン、クロロベンゼンなどのハロゲン化炭化水素;ベンゼン、トルエン、キシレン、メシチレン、シメン、メトキシベンゼン及び1、2-ジメトキシベンゼンなどの芳香族炭化水素類;アセトン、メチルエチルケトン、シクロヘキサノンまたはシクロペンタノンなどのケトン;イソプロピルアルコールまたはn-ブタノールなどのアルコール;メチルセロソルブ、エチルセロソルブまたはブチルセロソルブなどのセロソルブなどの溶媒が使用されることができる。配向膜上に重合性液晶化合物を含む第2混合物を塗布し、乾燥させた後、配向及び重合させることができる。乾燥は、約25°C~120°Cの温度で1分以上行うことができる。乾燥温度は、液晶の配向に影響を及ぼすことができる因子であり、上記範囲で液晶分子の適正な配向を誘導し、むらなどを防止することができる。乾燥過程に引き続いて、塗布層に光、例えば、紫外線を照射し、液晶化合物を重合させる。このような重合は、紫外線領域の波長を吸収する光開始剤の存在下で行われることができる。また、上記光の照射により、前述の配向膜内での架橋反応が誘導されることもできる。紫外線の照射は、大気中で、あるいは反応効率を高めるために、酸素を遮断した窒素雰囲気下で進行することができる。紫外線照射器としては、一般的に80w/cm以上の強さの中圧あるいは高圧水銀紫外線ランプまたはメタルハライドランプを使用して行うことができる。必要な場合、紫外線の照射時に、液晶層の表面温度が液晶状態を有する温度範囲となることができるように基材と紫外線ランプとの間にコールドミラーまたはその他の冷却装置を設置することもできる。一方、上記平均傾斜角調節方法では、上記過程で配向膜形成のために塗布される第1混合物内で反応性化合物の比率を光配向性重合体100重量部に対して10重量部~1,000重量部、好ましくは25重量部~400重量部の範囲で変化させることができる。上記方法によれば、光配向性重合体に対する反応性化合物の比率を調節する簡単な方法で液晶フィルムの光学特性を広い範囲で調節することができる。例えば、光配向性重合体に対する反応性化合物の比率を低くすれば、液晶分子の平均傾斜角が低くなり、反応性化合物の比率を高くすれば、平均傾斜角を高めることができる。理論によって制限されるものではないが、光配向性重合体が液晶分子を配向させることができることは、例えば、光配向性重合体の光二量化反応物と液晶分子間の相互作用によるもので、光配向性重合体の光二量化反応物の比率によって液晶分子を固定させる力も変化する。これにより、上記反応性化合物の比率を調整することによって、配向膜表面の光反応性重合体またはその光二量化反応物の比率を調節し、液晶分子の平均傾斜角を調節することができるものと判断される。また、本発明は、上記液晶フィルムを備える液晶ディスプレイ装置に関する。上記液晶フィルムは、例えば、液晶ディスプレイ装置用光学補償基材として使用することができ、これにより、上記液晶フィルムは、光学補償基材として上記装置に含まれることができる。また、上記フィルムは、例えば、STNSuperTwistNematicLCD、TFT-TNThinFilmTransistor-TwistedNematicLCD、VAVerticalAlignmentLCDまたはIPSIn-PlaneSwitchingLCDなどの位相差フィルム;λ/2波長板;λ/4波長板;逆波長分散特性フィルム;光学補償フィルム;カラーフィルタ;偏光板または偏光子との積層フィルム;偏光板補償フィルムなどに使用されることができる。上記液晶フィルムを含む液晶ディスプレイ装置を例示的に説明すれば、下記の通りである。すなわち、上記液晶ディスプレイ装置は、液晶パネル及び上記液晶パネルの両面にそれぞれ配置された第1及び第2偏光板を含み、上記液晶フィルムは、上記液晶パネルと上記第1偏光板との間及び/または上記液晶パネルと上記第2偏光板との間に配置されることができる。上記で、第1及び/または第2偏光板は、一面または両面に保護フィルムを含むことができる。保護フィルムとしては、TACフィルム、ROMPringopeningmetathesispolymerizationで製造されたポリノルボルネンフィルム、開環重合されたCOPcycloolefinpolymerをさらに水素添加して製造されたHROMPringopeningmetathesispolymerizationfollowedbyhydrogenation重合体、ポリエステルフィルム、または付加重合additionpolymerizationで製造されたポリノルボルネン系フィルムなどを使用することができ、その他、透明な高分子材料で製造されたフィルムが保護フィルムなどを使用することができるが、これらにのみ限定されるものではない。1つの例示で、上記液晶フィルムは、特にTNモードの液晶パネルを備える液晶ディスプレイ装置で有用に使用されることができる。また、本発明は、偏光子と;上記偏光子の一面または両面に形成された上記液晶フィルムと;を備える偏光板に関する。上記偏光板で、液晶フィルムは、保護フィルムまたは補償フィルムの役目をすることができ、好ましくは、保護フィルムの役目をすることができる。上記液晶フィルムが偏光板に適用される場合、上記フィルムの液晶層または基材が偏光子に当接することができる。また、他の例示で、偏光子の一面にのみ上記液晶フィルムが配置され、他の面には、この分野で知られた他の光学フィルムや保護フィルムが配置されることもできる。偏光子としては、例えば、ヨードまたは二色性染料が吸着配向されたポリビニルアルコール系偏光子が使用されることができる。偏光子と液晶フィルムは、通常的な方法でラミネートされることができる。例えば、通常、保護フィルムと偏光子を接着剤または粘着剤で付着する方式が使用されることができる。この方式では、偏光子または液晶フィルムの適切な面にロールコーター、グラビアコーター、バーコーター、ナイフコーターまたはキャピラリーコーターなどを使用して接着剤または粘着剤をコーティングし、これを媒介にして上記フィルムと偏光子をラミネートロールで加熱圧着するか、常温圧着してラミネートする。ホットメルト型接着剤を利用する場合には、加熱圧着ロールを使用することができる。接着剤または粘着剤としては、一液型または二液型のPVA接着剤、ポリウレタン系接着剤、エポキシ系接着剤、スチレンブタジエンゴム系SBR系接着剤またはホットメルト型接着剤などが使用されることができるが、これに制限されるものではない。ポリウレタン接着剤を使用する場合、光によって黄変しない脂肪族イソシアネート系化合物を利用して製造されたポリウレタン系接着剤を利用することが好ましい。一液型または二液型のドライラミネート用接着剤またはイソシアネートとヒドロキシ基との反応性が比較的低い接着剤を使用する場合には、アセテート溶剤、ケトン溶剤、エーテル溶剤または芳香族溶剤などで希釈された溶液型接着剤を使用することもできる。接着剤または粘着剤の粘度は、5,000cps以下の低粘度系であることが好ましい。上記接着剤は、貯蔵安定性に優れていて、且つ400~800nmでの光透過度が90以上であることが好ましい。粘着剤としては、ラミネート後、熱または紫外線によって充分に硬化が起き、機械的強度が接着剤水準に向上することが好ましく、界面接着力も大きくて、粘着剤が付着した両面フィルムのうちいずれか一方の破壊なしは剥離しない程度の粘着力を有することが好ましい。粘着剤としては、光学透明性に優れた天然ゴム、合成ゴムまたはエラストマ、塩化ビニル/アセト酸ビニル共重合体、ポリビニルアルキルエーテル、ポリアクリレートまたは変性ポリオレフイン系粘着剤などとこれにイソシアネートなどの硬化剤を添加した硬化型粘着剤を挙げることができる。また、本発明は、上記偏光板を含む液晶ディスプレイ装置に関する。上記偏光板は、例えば、前述の装置の構造で第1または第2偏光板として使用することができる。以下、本発明による実施例及び比較例を通じて本発明をより詳しく説明するが、本発明の範囲がこれに制限されるものではない。以下、実施例において符号Mwは、重量平均分子量を示し、Mnは、数平均分子量を示し、Tgは、ガラス転移温度を示す。実施例1[基材の製造]ポリN-シクロヘキシルマレイミド-co-メチルメタクリレート樹脂N-シクロヘキシルマレイミド含量:6.5重量、NMR分析85重量部及びフェノキシ樹脂PKFE、InChemRez社製Mw=60,000、Mn=16,000、Tg=98°C15重量部を均一に混合された樹脂組成物を原料ホッパーhopperから押出器までを窒素置換した16押出器に供給し、250°Cで溶融させて、原料ペレットpelletを製造した。引き続いて、原料ペレットを真空乾燥し、250°Cで押出器で溶融させ、コートハンガータイプのT-ダイT-dieに通過させ、クロムメッキキャスティングロール及び乾燥ロールなどを用いて厚さ40μmのアクリルフィルムを製造した。[配向膜の形成及び配向]光反応性重合体である5-ノルボルネン-2-メチル-4-メトキシシンナメート20g、反応性化合物であるジペンタエリスリトールヘキサアクリレート20g及び光開始剤IrgacureOXE02、Ciba-Geigy社製スイス5gをシクロペンタノン980gに溶解させて液晶配向膜塗工液を製造し、上記塗工液を上記製造されたアクリルフィルム上に乾燥後の厚さが1,000Åとなるように塗布した後、70°Cの乾燥オーブンで2分間熱風乾燥させて液晶配向膜を形成した。次いで、配向膜が形成されたアクリルフィルムを所定方向に移動させながら、高圧水銀ランプ80w/cmを光源として使用して、ワイヤグリッド偏光板Moxtek社製を介してフィルムの進行方向と垂直な方向に直線偏光された紫外線を照射し、3m/分の速度で1回露光させて配向性を付与した。[液晶層の形成]シアノビフェニルアクリレート、シアノフェニルシクロヘキサンアクリレート及びシアノフェニルエステルアクリレートを含む、平面配向が可能な重合性液晶化合物Merck社製95重量部及び光開始剤Irgacure907、Ciba-Geigy社製スイス5重量部が混合した混合物を全体溶液100重量部に対して固形分が25重量部となるように、溶媒であるトルエンに溶解させて重合性液晶塗工液を製造した。製造された液晶塗工液を上記配向された液晶配向膜に乾燥後の厚さが1μmとなるように塗布し、60°Cの乾燥オーブンで2分間熱風乾燥させた。その後、高圧水銀ランプ80w/cmで偏光されない紫外線を照射して硬化させることによって、液晶フィルムを製作した。製造された液晶フィルムは、アクリルフィルム、上記フィルムの上に形成された液晶配向膜及び上記液晶配向膜の上に形成された液晶層を備える積層光学フィルムである。実施例2シアノビフェニルアクリレート、シアノフェニルシクロヘキサンアクリレート、及びシアノフェニルエステルアクリレートを含む平面配向が可能な重合性液晶化合物を使用せずに、その代わりに、シアノビフェニルアクリレート、シアノフェニルシクロヘキサンアクリレート及びシアノフェニルエステルアクリレートを含むスプレイ配向が可能な重合性液晶化合物Merck社製を使用することを除いて、実施例1と同一の方法で液晶フィルムを製作した。実施例3シアノビフェニルアクリレート、シアノフェニルシクロヘキサンアクリレート及びシアノフェニルエステルアクリレートを含む平面配向が可能な重合性液晶化合物を使用せず、その代わりに、シアノビフェニルアクリレート、シアノフェニルシクロヘキサンアクリレート、シアノフェニルエステルアクリレート、安息香酸フェニルエステルアクリレート及びフェニルピリミジンアクリレートを含むコレステリックcholesteric配向可能な重合性液晶化合物Merck社製を使用することを除いて、実施例1と同一の方法で液晶フィルムを製作した。実施例4液晶配向膜塗工液として光反応性重合体である5-ノルボルネン-2-メチル-4-メトキシシンナメート20g、ジペンタエリスリトールヘキサアクリレート20g及び光開始剤Irgacure907、Ciba-Geigy社製スイス5gをシクロペンタノン980gに溶解させて製造した塗工液を使用したことを除いて、実施例1と同一の方式で液晶フィルムを製造した。実施例5液晶配向膜塗工液として光反応性重合体である5-ノルボルネン-2-メチル-4-メトキシシンナメート20g、ジペンタエリスリトールヘキサアクリレート20g及び光開始剤Irgacure907、Ciba-Geigy社製スイス5gをシクロペンタノン980gに溶解させて製造した塗工液を使用したことを除いて、実施例2と同一の方式で液晶フィルムを製造した。実施例6液晶配向膜塗工液として光反応性重合体である5-ノルボルネン-2-メチル-4-メトキシシンナメート20g、ジペンタエリスリトールヘキサアクリレート20g及び光開始剤Irgacure907、Ciba-Geigy社製スイス5gをシクロペンタノン980gに溶解させて製造した塗工液を使用したことを除いて、実施例3と同一の方式で液晶フィルムを製造した。[試験例1:配向性及び接着性の検討]実施例1~6の液晶フィルムでの配向性、基材と配向膜との接着性及び配向膜と液晶層との接着性を評価し、その結果を下記表1に示した。配向性は、液晶フィルムを光吸収軸が互いに垂直するように配置された2枚の偏光子の間に位置させ、光を一側面に照射しながら、液晶フィルムによって発現される位相差及びその均一度を観察し評価した。このような方式によって、全然配向されない場合をX、少しの偏差を含んで配向される場合を△、偏差なしに配向される場合を○で評価した。また、接着性は、ASTM規格によって、カッターで液晶フィルムの表面を1mm間隔の線で碁盤形態でクロス-カットcross-cutし、上部にセロハンテープを付着した後、同一の剥離速度及び剥離角度で上記セロハンテープを剥離して判断し、上記剥離時に液晶層及び配向層が全然剥離されない場合を○で評価し、液晶層が配向膜から剥離されるか、または配向膜が基材から剥離される場合を△またはXで評価するが、剥離される面積が全体面積の5以下なら、△に分類し、5を超過すれば、Xで評価した。[試験例2:配向性の熱安定性の検討]実施例1~6で偏光された紫外線を照射した後の配向膜を100°Cの乾燥オーブンで48時間放置した後、上記配向膜上に重合性液晶化合物を塗布及び配向させた後、配向性及び接着性を評価し、配向膜の熱安定性を検討した。配向性及び接着性の評価方法と評価基準は、試験例1と同一である。実施例7溶媒であるシクロペンタノン94.5重量部、5-ノルボルネン-2-メチル-4-メトキシシンナメート1重量部、ジペンタエリスリトールヘキサアクリレート4重量部及び光開始剤IrgacureOXEO2、Ciba-Geigy社製スイス0.5重量部を均一に混合し、液晶配向膜塗工液を製造した。製造された上記塗工液を実施例1で製造したアクリルフィルムに乾燥後の厚さが1,000Åとなるように塗布し、70°C乾燥オーブンで2分間熱風乾燥させて液晶配向膜を形成した。次いで、配向膜が形成されたアクリルフィルムを所定方向に移動させながら、高圧水銀ランプ80w/cmを光源として使用して、ワイヤグリッド偏光板Moxtek社製を介してフィルムの進行方向と垂直な方向に直線偏光された紫外線を照射し、3m/分の速度で1回露光させて配向性を付与した。シアノビフェニルアクリレート、シアノフェニルシクロヘキサンアクリレート及びシアノフェニルエステルアクリレートを含むスプレイ配向が可能な重合性液晶化合物Merck社製95重量部及び光開始剤Irgacure907、Ciba-Geigyスイス社製5重量部を含む固形分が全体溶液100重量部当たり25重量部で含まれている重合性液晶化合物塗工液溶媒:トルエンを上記配向された配向膜に乾燥後の厚さが1μmとなるように塗布し、60°Cの乾燥オーブンで2分間熱風乾燥させ、高圧水銀ランプ80w/cmで偏光されない紫外線を照射して硬化させることによって、液晶フィルムを製作した。製造された液晶フィルムは、アクリルフィルム、上記フィルムの上に形成された液晶配向膜及び上記液晶配向膜の上に形成された液晶フィルムを備える積層光学フィルムである。実施例8溶媒であるシクロペンタノン95重量部、5-ノルボルネン-2-メチル-4-メトキシシンナメート1.5重量部、ジペンタエリスリトールヘキサアクリレート3重量部及び光開始剤IrgacureOXEO2、Ciba-Geigy社製スイス0.5重量部を均一に混合して製造された液晶配向膜塗工液を使用したことを除いて、実施例7と同一の方法で液晶フィルムを製造した。実施例9溶媒であるシクロペンタノン94.5重量部、5-ノルボルネン-2-メチル-4-メトキシシンナメート2.5重量部、ジペンタエリスリトールヘキサアクリレート2.5重量部及び光開始剤IrgacureOXEO2、Ciba-Geigy社製スイス0.5重量部を均一に混合して製造された液晶配向膜塗工液を使用したことを除いて、実施例7と同一の方法で液晶フィルムを製造した。実施例10溶媒であるシクロペンタノン95重量部、5-ノルボルネン-2-メチル-4-メトキシシンナメート3重量部、ジペンタエリスリトールヘキサアクリレート1.5重量部及び光開始剤IrgacureOXEO2、Ciba-Geigy社製スイス0.5重量部を均一に混合して製造された液晶配向膜塗工液を使用したことを除いて、実施例7と同一の方法で液晶フィルムを製造した。実施例11溶媒であるシクロペンタノン94.5重量部、5-ノルボルネン-2-メチル-4-メトキシシンナメート4重量部、ジペンタエリスリトールヘキサアクリレート1重量部及び光開始剤IrgacureOXEO2、Ciba-Geigy社製スイス0.5重量部を均一に混合して製造された液晶配向膜塗工液を使用したことを除いて、実施例7と同一の方法で液晶フィルムを製造した。[試験例3:平均傾斜角測定]実施例7~11の液晶フィルムの視野角による位相差値を測定し、MerkEquationを利用して液晶フィルムの液晶層の平均傾斜角を計算した。上記で、位相差値は、AxoscanAxometrics社を利用して製造社のマニュアルによって測定し、その結果を図1~図5にそれぞれ示した。また、計算された各フィルムの平均傾斜角は、下記表3に記載した通りである。[試験例2:配向性の熱安定性の検討]上記表3の結果から、光配向性重合体及び反応性化合物の比率の調節を通じて、液晶フィルムの液晶層の平均傾斜角を調節することができることを確認することができ、これにより、液晶フィルムが適用される用途によって適合な物性の液晶フィルムを提供することができることを確認することができる。[試験例4:コントラスト比測定]実施例7の光学フィルムをセルギャップが4.5μmであり、550nmの波長の光に対して測定した屈折率ne及びnoがそれぞれ1.6及び1.5のネマチック液晶nematicliquidcrystalが充填され、90度にツイストされたtwisted液晶表示装置TN-LCDに装着し、傾斜角0度~80度及び動径角radialangle0度~360度の視野角範囲でコントラスト比を評価した。コントラスト比の評価は、パネルの輝度及び色相を測定することができる装備であるELDIM装備を使用してパネルの明状態と暗状態の輝度をそれぞれ測定し、その輝度の比率からコントラスト比を求めた。上記測定結果は、図6に示されている。図6に示されたように、本発明による液晶フィルムを使用する場合、コントラスト比が改善し、すべての視野角傾斜角:0度~80度、動径角:0度~360度でコントラスト比が10:1以上と優れていることを確認することができる。"